(57)【要約】【課題】  作業工数を減らし、安価に製造できるとともにボイドを効果的に排出できる寸法精度の高い半導体装置の製造方法を提供する。【解決手段】  本発明は、第１のガラスセラミックグリーンシート１１〜１４と、この焼成収縮終了温度よりも高い温度で焼成収縮を開始する第２のガラスセラミックグリーンシート２１〜２３とを複数組み合わせてガラスセラミックグリーンシート積層体５を作製する工程と、多層配線基板５０よりも大きな質量であってガラスセラミックグリーンシート積層体５の上面を覆うような大きさの放熱板６を積層する工程と、放熱板６が積層されたガラスセラミックグリーンシート積層体５を、第２のガラスセラミックグリーンシート２１〜２３が焼成収縮する温度であって放熱板６が溶融しない温度で焼成して、放熱板６が接合された多層配線基板５０を作製する工程とを有する。【選択図】  図１
2010080683.tif 000002
【特許請求の範囲】
【請求項１】
多層配線基板の一方主面側に半導体素子が搭載され、前記多層配線基板の他方主面側に放熱板が接合された半導体装置の製造方法において、
第１のガラスセラミックグリーンシートと、該第１のガラスセラミックグリーンシートの焼成収縮終了温度よりも高い温度で焼成収縮を開始する第２のガラスセラミックグリーンシートとをそれぞれ複数作製する工程と、
前記第１のガラスセラミックグリーンシートおよび前記第２のガラスセラミックグリーンシートに貫通導体用貫通孔を形成して貫通導体用ペーストを充填するとともに、放熱用貫通孔を形成して放熱用導体ペーストを充填する工程と、
前記第１のガラスセラミックグリーンシートおよび前記第２のガラスセラミックグリーンシートのうちの少なくとも一方の一方主面に配線層用導体ペーストを塗布する工程と、
前記第１のガラスセラミックグリーンシートと前記第２のガラスセラミックグリーンシートとを複数組み合わせてガラスセラミックグリーンシート積層体を作製する工程と、
複数の貫通孔が形成された、前記多層配線基板よりも大きな質量であって前記ガラスセラミックグリーンシート積層体の上面を覆うような大きさの放熱板を、前記ガラスセラミックグリーンシート積層体の上面に接合材を介して積層する工程と、
前記放熱板が積層された前記ガラスセラミックグリーンシート積層体を、前記第２のガラスセラミックグリーンシートが焼成収縮する温度であって前記放熱板が溶融しない温度で焼成して、前記放熱板が接合された前記多層配線基板を作製する工程と、
前記放熱板に形成された前記貫通孔に、前記放熱板とは電気的に絶縁された状態で導体ペーストを充填する工程と、
前記多層配線基板の前記放熱板が接合された側とは反対側に前記半導体素子を実装する工程と
を有することを特徴とする半導体装置の製造方法。
【請求項２】
前記貫通導体用貫通孔が形成されていない前記第１のガラスセラミックグリーンシートおよび前記第２のガラスセラミックグリーンシートにキャビティ形成用貫通孔を形成する工程をさらに有し、
前記キャビティ形成用貫通孔が形成された前記第１のガラスセラミックグリーンシートおよび前記第２のガラスセラミックグリーンシートを下側に配置して前記ガラスセラミックグリーンシート積層体を作製することを特徴とする請求項１に記載の半導体装置の製造方法。
【請求項３】
前記キャビティ形成用貫通孔が形成された前記第１のガラスセラミックグリーンシートおよび前記第２のガラスセラミックグリーンシートに貫通導体用貫通孔を形成して貫通導体用ペーストを充填する工程をさらに有することを特徴とする請求項２に記載の半導体装置の製造方法。
【請求項４】
請求項３に記載の半導体装置の製造方法によって製造された半導体装置を、接合材を介して複数段積み重ねることを特徴とする半導体装置の製造方法。
【発明の詳細な説明】
【技術分野】
【０００１】
本発明は、キャビティ内に半導体素子が実装された多層配線基板に放熱板が接合されている寸法精度の高い半導体装置の製造方法に関するものである。
【背景技術】
【０００２】
半導体装置として、複数の絶縁層を積層した絶縁基体の内部に配線層や貫通導体を設けてこれらを相互に接続してなる多層配線基板の上に、半導体素子および放熱板を搭載したものが知られている（例えば、特許文献１を参照。）。
【０００３】
ここで、半導体装置に用いられる多層配線基板として、焼成時の平面方向の収縮が抑制された寸法精度（主面に形成された端子の間隔の精度）の高いものを用いることができる。
【０００４】
具体的な多層配線基板の製造方法としては、第１のガラスセラミックグリーンシートと、第１のガラスセラミックグリーンシートの焼成収縮終了温度よりも高い温度で焼成収縮を開始する第２のガラスセラミックグリーンシートとを用意し、それぞれのガラスセラミックグリーンシートに貫通孔を形成して貫通導体用ペーストを充填するとともにそれぞれのガラスセラミックグリーンシートの一方主面に配線層用導体ペーストを塗布し、第１のガラスセラミックグリーンシートと第２のガラスセラミックグリーンシートとを組み合わせてガラスセラミックグリーンシート積層体を作製し、ガラスセラミックグリーンシート積層体を第２のガラスセラミックグリーンシートが焼成収縮する温度で焼成するという方法が挙げられる（例えば、特許文献２を参照。）。
【０００５】
このような製造方法によれば、第１のガラスセラミックグリーンシートが焼成収縮する際は、焼成収縮を開始していない状態の第２のガラスセラミックグリーンシートによって平面方向の収縮が抑制される。一方、第２のガラスセラミックグリーンシートが焼成収縮する際は、すでに焼成収縮を終了した状態の第１のガラスセラミックグリーンシートによって平面方向の収縮が抑制される。なお、平面方向の収縮が抑制される分、積層方向の収縮は大きくなる。以上のようなメカニズムにより、多層配線基板（ガラスセラミックグリーンシート積層体の焼成後の状態）の寸法精度（主面に形成された端子の間隔の精度）が高くなる。
【０００６】
しかしながら、この多層配線基板の製造方法によれば、第１のガラスセラミックグリーンシートが焼成収縮を終了した後に第２のガラスセラミックグリーンシートが焼成収縮を開始するため、例えば第２のガラスセラミックグリーンシートにホウ素等の高温にてガス化する無機組成物が多く含まれ、ボイドが発生しやすい状態のときに、第２のガラスセラミックグリーンシートで発生したボイドが第１の絶縁層（第１のガラスセラミックグリーンシートの焼成収縮終了後の状態）によってその行き場を塞がれて外部に排出されず、第１の絶縁層との境界付近に溜まってしまい、絶縁信頼性が低下したり、層間剥離が生じたりするという問題があった。
【０００７】
一方、加圧機構を用いてガラスセラミックグリーンシート積層体を上下から加圧しながら焼成することで、ボイドを効果的に排出しつつ、寸法精度のよい多層配線基板を製造する方法が提案されている（特許文献３を参照。）。
【特許文献１】特開２００１−２４４３６２号公報
【特許文献２】特開２００１−１５８７５号公報
【特許文献３】特許第３３６３２２７号公報
【発明の開示】
【発明が解決しようとする課題】
【０００８】
しかしながら、特許文献３に記載された方法によれば、加圧焼成用の特別な設備を必要とし、設備コストの点で問題がある。
【０００９】
また、特許文献３に記載された方法により得られる多層配線基板を用いて半導体装置を製造する際には、半導体素子実装後に放熱部材を接合しなければならず、作業工数の低減が図れなかった。
【００１０】
本発明は、上記の事情に鑑みてなされたものであり、作業工数を減らし、安価に製造できるとともにボイドを効果的に排出できる寸法精度の高い半導体装置の製造方法を提供することを目的とする。
【課題を解決するための手段】
【００１１】
本発明は、多層配線基板の一方主面側に半導体素子が搭載され、前記多層配線基板の他方主面側に放熱板が接合された半導体装置の製造方法において、第１のガラスセラミックグリーンシートと、該第１のガラスセラミックグリーンシートの焼成収縮終了温度よりも高い温度で焼成収縮を開始する第２のガラスセラミックグリーンシートとをそれぞれ複数作製する工程と、前記第１のガラスセラミックグリーンシートおよび前記第２のガラスセラミックグリーンシートに貫通導体用貫通孔を形成して貫通導体用ペーストを充填するとともに、放熱用貫通孔を形成して放熱用導体ペーストを充填する工程と、前記第１のガラスセラミックグリーンシートおよび前記第２のガラスセラミックグリーンシートのうちの少なくとも一方の一方主面に配線層用導体ペーストを塗布する工程と、前記第１のガラスセラミックグリーンシートと前記第２のガラスセラミックグリーンシートとを複数組み合わせてガラスセラミックグリーンシート積層体を作製する工程と、複数の貫通孔が形成された、前記多層配線基板よりも大きな質量であって前記ガラスセラミックグリーンシート積層体の上面を覆うような大きさの放熱板を、前記ガラスセラミックグリーンシート積層体の上面に接合材を介して積層する工程と、前記放熱板が積層された前記ガラスセラミックグリーンシート積層体を、前記第２のガラスセラミックグリーンシートが焼成収縮する温度であって前記放熱板が溶融しない温度で焼成して、前記放熱板が接合された前記多層配線基板を作製する工程と、前記放熱板に形成された前記貫通孔に、前記放熱板とは電気的に絶縁された状態で導体ペーストを充填する工程と、前記多層配線基板の前記放熱板が接合された側とは反対側に前記半導体素子を実装する工程とを有することを特徴とする。
【００１２】
ここで、本発明の半導体装置の製造方法は、前記貫通導体用貫通孔が形成されていない前記第１のガラスセラミックグリーンシートおよび前記第２のガラスセラミックグリーンシートにキャビティ形成用貫通孔を形成する工程をさらに有し、前記キャビティ形成用貫通孔が形成された前記第１のガラスセラミックグリーンシートおよび前記第２のガラスセラミックグリーンシートを下側に配置して前記ガラスセラミックグリーンシート積層体を作製してもよい。
【００１３】
また、本発明の半導体装置の製造方法は、前記キャビティ形成用貫通孔が形成された前記第１のガラスセラミックグリーンシートおよび前記第２のガラスセラミックグリーンシートに貫通導体用貫通孔を形成して貫通導体用ペーストを充填する工程をさらに有していてもよい。
【００１４】
さらに、本発明の半導体装置の製造方法は、上記の半導体装置の製造方法によって製造された半導体装置を、接合材を介して複数段積み重ねることを特徴とするものである。
【発明の効果】
【００１５】
本発明によれば、第１のガラスセラミックグリーンシートとこの第１のガラスセラミックグリーンシートの焼成収縮終了温度よりも高い温度で焼成収縮を開始する第２のガラスセラミックグリーンシートとを組み合わせてガラスセラミックグリーンシート積層体を作製し、焼成するので、平面方向の収縮が抑制され、半導体装置を構成する多層配線基板の寸法精度を高くすることができる。
【００１６】
また、ガラスセラミックグリーンシート積層体の平面方向の収縮が抑制されることから、第２のガラスセラミックグリーンシートの焼成収縮終了温度よりも溶融温度が高く、多層配線基板（ガラスセラミックグリーンシート積層体の焼成後の状態）よりも大きな質量の放熱板を、ガラスセラミックグリーンシート積層体に接合材を介して積層した状態で焼成しても、多層配線基板から放熱板がとれたり、接合材にクラックが生じたりするおそれが少ない。したがって、ガラスセラミックグリーンシート積層体に放熱板を積層して、放熱板による荷重をかけながら焼成することができ、このようにして焼成することにより、第２のガラスセラミックグリーンシートで発生し、第１の絶縁層（第１のガラスセラミックグリーンシートの焼成収縮終了後の状態）との境界付近に溜まってしまったボイドを、中央から周縁に向かって押し出すようにして効果的に排出することができるため、層間剥離を抑制し、絶縁信頼性に優れた半導体装置を得ることができる。
【００１７】
本発明によれば、放熱板に形成された貫通孔に、放熱板とは電気的に絶縁された状態で導体ペーストを充填することで、半導体素子の実装された側とは反対側に配線をひきまわすことができ、端子数の多い半導体素子を備えた半導体装置に放熱効果を与えることができる。
【００１８】
さらに、上記の半導体装置を接合材を介して複数段積み重ねる本発明によれば、半導体素子を複数個備えた半導体装置の実装面積を小さくすることができるようになる。このとき、それぞれの半導体素子には対応する放熱板が放熱用導体によって接続されているため、半導体装置を複数段積み重ねても熱放散性が極端に低下することはなくなる。
【発明を実施するための最良の形態】
【００１９】
以下、本発明の実施形態を図面に基づいて説明する。
【００２０】
本発明は、多層配線基板の一方主面側に半導体素子が搭載され、前記多層配線基板の他方主面側に放熱板が接合された半導体装置の製造方法であって、図１は本発明の半導体装置の製造方法の一実施形態の説明図であり、半導体素子を実装する前の状態を示している。また、図２（ａ）は図１に示す多層配線基板に半導体素子を実装した状態を示す概略断面図であり、図２（ｂ）は図２（ａ）に示す半導体装置の底面図である。また、図３は本発明の半導体装置の製造方法の他の実施形態の説明図であり、キャビティを有する多層配線基板のキャビティ内に半導体素子を実装する前の状態を示している。また、図４は本発明の半導体装置の製造方法のさらに他の実施形態の説明図である。
【００２１】
まず、図１に示す第１のガラスセラミックグリーンシート１１、１２、１３、１４と、第１のガラスセラミックグリーンシート１１、１２、１３、１４の焼成収縮終了温度よりも高い温度で焼成収縮を開始する第２のガラスセラミックグリーンシート２１、２２、２３とをそれぞれ複数作製する。
【００２２】
ここで、それぞれのグリーンシートがガラスセラミックグリーンシートであるのは、焼成温度を低くすることができ、後述の貫通導体用ペースト３および配線層用導体ペースト４として銀、銅または金等の低融点で低抵抗の金属を主成分として用いることができ、信号の高速化、高周波化に十分に対応できるからである。
【００２３】
第１のガラスセラミックグリーンシート１１、１２、１３、１４と第２のガラスセラミックグリーンシート２１、２２、２３とは、焼成時の焼成収縮開始温度および焼成収縮終了温度が異なっていて、具体的には、第２のガラスセラミックグリーンシート２１、２２、２３の焼成収縮開始温度が、第１のガラスセラミックグリーンシート１１、１２、１３、１４の焼成収縮終了温度よりも高くなっている。例えば、第２のガラスセラミックグリーンシート２１、２２、２３に含まれるガラスの軟化点が、第１のガラスセラミックグリーンシート１１、１２、１３、１４に含まれるガラスの結晶化点よりも高くなるように調整することで、このように第２のガラスセラミックグリーンシート２１、２２、２３の焼成収縮開始温度を第１のガラスセラミックグリーンシート１１、１２、１３、１４の焼成収縮終了温度よりも高くすることができる。なお、ここでいう焼成収縮開始温度とは、対象とする材料を単独で焼成した時に、０．５％体積収縮したときの温度をいう。また、焼成収縮終了温度とは、焼成前の状態から焼成終了後の状態までの収縮量に対し９０％以上体積収縮したときの温度をいう。体積収縮はＴＭＡ（熱機械分析）の線収縮から体積収縮に換算して決定される。
【００２４】
第１のガラスセラミックグリーンシート１１、１２、１３、１４および第２のガラスセラミックグリーンシート２１、２２、２３を作製するための原料としては、１０００℃未満の低温で焼成収縮させることができるように、例えば以下に示すガラス粉末およびセラミック粉末を用いることができる。
【００２５】
ガラス粉末としては、ＳｉＯ２を含み、Ａｌ２Ｏ３、Ｂ２Ｏ３、ＺｎＯ、ＰｂＯ、アルカリ土類金属酸化物、アルカリ金属酸化物のうちの少なくとも１種以上を含有したものであって、例えばＳｉＯ２−Ｂ２Ｏ３系、ＳｉＯ２−Ｂ２Ｏ３−Ａｌ２Ｏ３系、ＳｉＯ２−Ｂ２Ｏ３−ＭＯ系、ＳｉＯ２−Ｂ２Ｏ３−Ａｌ２Ｏ３系−ＭＯ系（但し、ＭはＣａ、Ｓｒ、Ｍｇ、ＢａまたはＺｎを示す）等のホウケイ酸ガラス、アルカリ珪酸ガラス、Ｂａ系ガラス、Ｐｂ系ガラス、Ｂｉ系ガラス等が挙げられる。これらのガラスとしては、例えば、焼成後にリチウムシリケート、クォーツ、クリストバライト、エンスタタイト、コ−ジェライト、ムライト、アノ−サイト、セルジアン、スピネル、ガ−ナイト、ウイレマイト、ドロマイト、ペタライト、ディオプサイドやその置換誘導体の結晶を少なくとも１種類析出する結晶性ガラスが挙げられ、セラミック粉末の配合量との関係で、焼成後に結晶を析出しない非結晶性ガラスを用いてもよい。
【００２６】
具体的には、第１のガラスセラミックグリーンシート１１、１２、１３、１４に用いられるガラス粉末としては、低温で焼成収縮を開始させるとともに結晶を多く析出させるために、例えばＳｉをＳｉＯ２換算で１〜３０質量％、ＡｌをＡｌ２Ｏ３換算で５〜２５質量％、ＭｇをＭｇＯ換算で２５〜６０質量％、ＣａをＣａＯ換算で０〜１０質量％、ＢａをＢａＯ換算で０〜２０質量％、ＢをＢ２Ｏ３換算で５〜２５質量％、ＰをＰ２Ｏ５換算で０〜１０質量％、ＳｎをＳｎＯ２換算で０〜１０質量％、ＮａをＮａ２Ｏ換算で０〜３質量％含むものが挙げられる。
【００２７】
また、第２のガラスセラミックグリーンシート２１、２２、２３に用いられるガラス粉末としては、第１のガラスセラミックグリーンシート１１、１２、１３、１４の焼成収縮の終了後に第２のガラスセラミックグリーンシート２１、２２、２３が焼成収縮を開始するように、例えばＳｉをＳｉＯ２換算で２５〜４５質量％、ＡｌをＡｌ２Ｏ３換算で１０〜２５質量％、ＭｇをＭｇＯ換算で１０〜２４質量％、ＢをＢ２Ｏ３換算で５〜２０質量％、ＺｎをＺｎＯ換算で５〜２０質量％、およびＣａをＣａＯ換算で０．５〜４質量％含むものが挙げられる。
【００２８】
また、セラミック粉末としては、クォーツ、クリストバライト等のＳｉＯ２、Ａｌ２Ｏ３、ＺｒＯ２、コージェライト、ムライト、フォルステライト、エンスタタイト、スピネル、マグネシア等が用いられる。これらのうち、高強度化、低コスト化等の点でアルミナを用いることが好ましく、また高熱膨張化の点でクォーツを用いることが好ましい。
【００２９】
そして、第１のガラスセラミックグリーンシート１１、１２、１３、１４の原料粉末としてセラミック粉末５〜４０質量％とガラス粉末６０〜９５質量％を秤量し、第２のガラスセラミックグリーンシート２１、２２、２３の原料粉末としてセラミック粉末１５〜５５質量％とガラス粉末４５〜８５質量％を秤量し、それぞれの原料粉末に有機バインダ、有機溶剤、および所望により可塑剤等を加えてスラリーを調製した後、ドクターブレード法、圧延法、プレス法等の周知の成形法によりシート状に成形して、厚さ１０〜５００μｍの第１ガラスセラミックグリーンシート１１、１２、１３、１４および第２のガラスセラミックグリーンシート２１、２２、２３をそれぞれ複数作製する。なお、第１のガラスセラミックグリーンシート１１、１２、１３、１４を形成するセラミック粉末と第２のガラスセラミックグリーンシート２１、２２、２３を形成するセラミック粉末とは同一であることが好ましいが、異なっていてもよい。
【００３０】
次に、第１のガラスセラミックグリーンシート１１、１２、１３、１４および第２のガラスセラミックグリーンシート２１、２２、２３に貫通導体用貫通孔を形成して貫通導体用ペースト３１を充填するとともに、放熱用貫通孔を形成して放熱用導体ペースト３２を充填する。
【００３１】
第１のガラスセラミックグリーンシート１２、１３、１４および第２のガラスセラミックグリーンシート２１、２２、２３への貫通導体用貫通孔および放熱用貫通孔の形成は、パンチング、レーザ、エッチング等の方法などによって行われる。貫通導体用貫通孔に充填する貫通導体用ペースト３１は、主成分としての銀粉末、銅粉末または金粉末などに有機バインダおよび有機溶剤を混練したものであり、さらに必要に応じて、電気抵抗、熱伝導性を劣化させない範囲で、他の金属、ガラス、酸化物、炭化物および窒化物等の無機成分を含んでいてもよい。
【００３２】
また、放熱用貫通孔に充填する放熱用導体ペースト３２は、後述する放熱板６と半導体素子７とを接続するように設けられる。そして、放熱用導体ペースト３２は、貫通導体用ペースト３１と同様に、主成分としての銀粉末、銅粉末または金粉末などに有機バインダおよび有機溶剤を混練したものであり、後述する放熱板６と半導体素子７とを接続するように設けられ、さらに必要に応じて、電気抵抗、熱伝導性を劣化させない範囲で、他の金属、ガラス、酸化物、炭化物および窒化物等の無機成分を含んでいてもよい。なお、貫通導体用ペースト３１と放熱用導体ペースト３２とは、主成分およびその他の副成分が異なっていても問題はない。
【００３３】
これらの充填には、貫通導体用貫通孔および放熱用貫通孔に一致する箇所に穿孔されたメタルマスク、あるいは、エマルジョンメッシュスクリーンマスクを用いて、スクリーン印刷する方法を用いる。このとき、マスクを通して貫通導体用ペースト３１および放熱用導体ペースト３２を押し出す方法として、通常のポリウレタン製等の板状（あるいは剣状）のスキージを用いる方法でもよく、ペースト押し出し式のスキージヘッドを用いて加圧注入する方法でもよい。
【００３４】
また、貫通導体用貫通孔に貫通導体用ペースト３１が充填され、放熱用貫通孔に放熱用導体ペースト３２が充填された第１のガラスセラミックグリーンシート１１、１２、１３、１４および第２のガラスセラミックグリーンシート２１、２２、２３のうちの少なくとも一方の一方主面に配線層用導体ペースト４を塗布する。
【００３５】
配線層用導体ペースト４の塗布は、スクリーン印刷法などによって行われる。配線層用導体ペースト４として、貫通導体用ペースト３１および放熱用導体ペースト３２と同様に、主成分としての銀粉末、銅粉末または金粉末などに有機バインダおよび有機溶剤を混練したものであり、さらに必要に応じて、電気抵抗、熱伝導性を劣化させない範囲で、他の金属、ガラス、酸化物、炭化物および窒化物等の無機成分を含んでいてもよい。なお、ここで用いられる配線層用導体ペースト４は、貫通導体用ペースト３１および放熱用導体ペースト３２とは、例えば有機溶剤の量を異ならせるなどの手段によって粘度を異ならせてもよい。貫通導体用ペースト３１および放熱用導体ペースト３２よりも粘度を低くすることで、厚みを薄くすることができ、精度のよいパターンを形成することができる。これに対し、貫通導体用ペースト３１および放熱用導体ペースト３２は、粘度を高くすることで、充填後に垂れないようにすることができる。さらに、配線層用導体ペースト４と貫通導体用ペースト３１および放熱用導体ペースト３２とは、主成分およびガラス、無機フィラー等の副成分が異なっていてもよい。
【００３６】
ここで、貫通導体用ペースト３１の充填、放熱用導体ペースト３２の充填および配線層用導体ペースト４の塗布の順序は問われず、どの工程が先に行われてもよい。また、各グリーンシート１１、１２、１３、１４、２１、２２、２３毎に貫通導体用ペースト３１の充填、放熱用導体ペースト３２の充填および配線層用導体ペースト４の塗布が行われてもよく、第１のガラスセラミックグリーンシート１１、１２、１３、１４と第２のガラスセラミックグリーンシート２１、２２、２３とが１組またはそれ以上重ね合わした状態で貫通導体用ペースト３１の充填、放熱用導体ペースト３２の充填および配線層用導体ペースト４の塗布が行われてもよい。
【００３７】
なお、貫通導体用ペースト３１および放熱用導体ペースト３２の充填、配線層用導体ペースト４の塗布がなされた後、第１のガラスセラミックグリーンシート１１、１２、１３、１４および第２のガラスセラミックグリーンシート２１、２２、２３は、６０〜１００℃で０．５〜３時間程度かけて乾燥される。
【００３８】
次に、第１のガラスセラミックグリーンシート１１、１２、１３、１４と第２のガラスセラミックグリーンシート２１、２２、２３とを複数組み合わせてガラスセラミックグリーンシート積層体５を作製する。
【００３９】
積層には、積み重ねられた第１のガラスセラミックグリーンシート１１、１２、１３、１４および第２のガラスセラミックグリーンシート２１、２２、２３に熱と圧力とを加えて熱圧着する方法、有機バインダ、有機溶剤、可塑剤等からなる接着剤をシート間に塗布する方法等が採用できる。なお、互いのガラスセラミックグリーンシートによる焼成収縮抑制効果の点では、図１に示すように、第１のガラスセラミックグリーンシート１１、１２、１３、１４と第２のガラスセラミックグリーンシート２１、２２、２３とが交互に積層された構成が望ましいが、この形態に限らず、例えば、第１または第２のガラスセラミックグリーンシートが２層または３層連続して重なるように積層してもよい。また、図１に示す第１のガラスセラミックグリーンシート１１、１２、１３、１４と第２のガラスセラミックグリーンシート２１、２２、２３との配置を入れ替えて、表層に第２のガラスセラミックグリーンシートを配置するようにしてもよく、この場合にも同様のボイド排出効果が得られる。
【００４０】
第１のガラスセラミックグリーンシート１１、１２、１３、１４と第２のガラスセラミックグリーンシート２１、２２、２３とを複数組み合わせて積層することで、焼成収縮開始温度の低い第１のガラスセラミックグリーンシート１１、１２、１３、１４が焼成収縮する際は、未焼成収縮状態にある第２のガラスセラミックグリーンシート２１、２２、２３によって平面方向の収縮が抑制され、焼成収縮開始温度の高い第２のガラスセラミックグリーンシート２１、２２、２３が焼成収縮する際は、すでに焼成収縮を終了した状態にある第１のガラスセラミックグリーンシート１１、１２、１３、１４によって平面方向の収縮が抑制される。これにより、半導体装置を構成する多層配線基板５０（ガラスセラミックグリーンシート積層体５の焼成後の状態）の寸法精度が高くなる。ここで、寸法精度が高いとは主面に形成された端子の間隔が精度よく形成されていることをいう。なお、平面方向の収縮が抑制される分、積層方向の収縮は大きくなる。
【００４１】
次に、複数の貫通孔６１が形成された、ガラスセラミックグリーンシート積層体５を焼成して得られる多層配線基板５０よりも大きな質量であってガラスセラミックグリーンシート積層体５の上面を覆うような大きさの放熱板６を、ガラスセラミックグリーンシート積層体５の上面に接合材（図示しない）を介して積層する。
【００４２】
ここで、放熱板６とは、熱伝導が良好で、かつ第２のガラスセラミックグリーンシート２１、２２、２３、２４が焼成収縮を終了する温度では溶融しないような材料で形成された板状体である。放熱板６の形成材料として、融点１０８３℃のＣｕと融点３４１０℃のＷとの合金であるＣｕ−Ｗ合金、融点１０８３℃のＣｕと融点２６２０℃のＭｏとの合金であるＣｕ−Ｍｏ合金などが挙げられる。なお、ここでいう合金とは、粉末冶金により作製された焼結合金のことを意味する。また、Ｃｕの割合は１０〜６０質量％であるのが好ましく、Ｃｕの割合が多くても、高融点のＷやＭｏを骨材として用いることで、８００〜１０００℃の焼成温度によってもその形状を保持できるようになっている。
【００４３】
複数の貫通孔６１は、半導体素子９と電気的に接続された配線を外部回路基板に接続するために設けられている。すなわち、放熱板６が接合された側が外部回路基板に対向するようにして半導体装置が外部回路基板に実装されることとなるため、放熱板６の中を通って配線を引きまわす必要があるからである。貫通孔６１の直径は、１．２ｍｍ〜２ｍｍ程度であるのが好ましく、このような大きさに形成された貫通孔６１には、後述するように、放熱板６とは電気的に絶縁された状態で導体が充填される。
【００４４】
放熱板６は、多層配線基板５０（ガラスセラミックグリーンシート積層体５の焼成後の状態）よりも大きな質量であって、ガラスセラミックグリーンシート積層体５の上面を覆うような大きさのものである。放熱板６と多層配線基板５０とがこのような質量の関係にあることで、ガラスセラミックグリーンシート積層体５に放熱板６を積層して焼成する際に、ガラスセラミックグリーンシート積層体５に十分にかつ全体に均等に荷重をかけることができる。このような質量とするためには、放熱板６の形成材料（配合比）、主面の面積および厚みを調整すればよく、放熱板６の主面がガラスセラミックグリーンシート積層体５の主面よりも大きくなってもよい。なお、図示しないが、放熱板６の側壁に複数のフィンを設けるなど、表面積を多くするような形状にしてもよい。
【００４５】
そして、放熱板６をガラスセラミックグリーンシート積層体５の上面に接合材（図示しない）を介して積層する。
【００４６】
接合材としては、主成分としての銀粉末、銅粉末または金粉末などに有機バインダおよび有機溶剤を混練したものからなる導体ペーストや放熱板６よりも融点の低い銀ろう、ニッケルろう等のろう材が挙げられる。例えば、銀ろうの場合、銀と銅と亜鉛等の組成比を調整することで、６５０〜９００℃の範囲で耐え得るように調整でき、低い焼成温度のに適合させることができる。なお、接合材は放熱板６と後述する導体ペースト６２とが電気的に接続しないように設けられる。
【００４７】
次に、放熱板６が積層されたガラスセラミックグリーンシート積層体５を、第２のガラスセラミックグリーンシート２１、２２、２３が焼成収縮する温度であって放熱板６が溶融しない温度で焼成して、放熱板６が接合された多層配線基板５０を作製する。
【００４８】
本実施形態の材料を用いる場合、具体的な焼成は、ガラスセラミックグリーンシート積層体５を十分に焼結させるとともに過焼結を防止する点から、最高温度を８００〜１０００℃、特に８５０〜９５０℃とする。また、焼成にあたっては、最高温度に到達するまで徐々に昇温するか、第２のガラスセラミックグリーンシート２１、２２、２３の焼成収縮開始温度未満の温度で一旦炉内温度を保持するなどの温度管理がなされる。また、焼成雰囲気としては、放熱板６の酸化を防止するために非酸化性雰囲気とするのが好ましい。なお、焼成に先立って、ガラスセラミックグリーンシート積層体５を４００〜７５０℃で加熱処理して、ガラスセラミックグリーンシート積層体５中の有機成分を分解除去する。
【００４９】
ここで、ガラスセラミックグリーンシート積層体５の平面方向の収縮が抑制されることから、放熱板６をガラスセラミックグリーンシート積層体５に接合材を介して積層した状態で焼成しても、多層配線基板５０から放熱板６がとれたり、接合材にクラックが生じたりするおそれは少ない。したがって、このようにして焼成することにより、第２のガラスセラミックグリーンシート２１、２２、２３で発生し、第１の絶縁層（第１のガラスセラミックグリーンシート１１、１２、１３、１４の焼成収縮終了後の状態）によってその行き場を塞がれてしまったボイドを効果的に排出することができる。ここで、ボイドが効果的に排出されるのは、放熱板６による荷重がガラスセラミックグリーンシート積層体５の中央から周縁に向かってボイドを押し出すように作用するからである。
【００５０】
次に、放熱板６に形成された貫通孔６１に、放熱板６とは電気的に絶縁された状態で導体ペースト６２を充填する。
【００５１】
具体的には、まず貫通孔６１にエポキシ樹脂、ビスマレイミドアジン樹脂、ポリイミド樹脂、フェノール樹脂、ポリエステル樹脂などの有機樹脂６３を充填する。次に、レーザを用いて、貫通孔６１に充填された有機樹脂６３にさらに小径の貫通孔を形成する。その後、有機樹脂６３に形成された貫通孔にスクリーン印刷またはディスペンサを用いて導体ペースト６２を充填する。これにより、貫通孔６１には放熱板６とは電気的に絶縁された状態で導体ペースト６２が充填される。この導体ペースト６２は、銅粉末、銀粉末、銀被覆銅粉末、銅銀合金などの金属粉末を含み、この金属粉末に結合用有機樹脂を添加混合して調製される。結合用有機樹脂としては、エポキシ樹脂、ビスマレイミドアジン樹脂、ポリイミド樹脂、フェノール樹脂、ポリエステル樹脂などの他、セルロースなども使用される。この結合用有機樹脂は、前記金属粉末同士を互いに接触させた状態で結合するとともに、金属粉末と貫通孔６１に充填した有機樹脂６３とを接着させる作用もなしている。
【００５２】
この結合用有機樹脂は導体ペースト６２中において０．１乃至４０体積％、特に０．３乃至３０体積％の割合で含有されることが望ましい。これは結合性有機樹脂量が０．１体積％よりも少ないと、金属粉末同士を強固に結合することが難しく、低抵抗金属である金属粉末を強固に接着させることが困難となり、逆に４０体積％を越えると金属粉末間に結合用有機樹脂が介在することになり金属粉末同士を十分に接触させることが難しくなり、導体６２０（導体ペースト６２の焼成後の状態）の抵抗が大きくなるためである。
【００５３】
そして、導体ペースト６２は直径１００μｍ〜１ｍｍに形成されるのが好ましく、導体ペースト６２と放熱板６との間の間隙は１００μｍ〜５００μｍに形成されるのが好ましい。なお、一つの貫通孔６１に複数本の導体ペースト６２が形成されていてもよい。
【００５４】
最後に、多層配線基板５０の放熱板６が接合された側とは反対側に半導体素子７を実装する。
【００５５】
具体的には、図１に示す多層配線基板５０の下面に形成された接続端子（図示しない）と半導体素子７の下面に形成された接続端子（図示しない）とを、図２に示すように半田７１で接合する。なお、図２は、半導体素子７を実装した後の状態を示し、図１に示すものとは上下が逆になっており、外部回路基板に実装する前の状態を示している。
【００５６】
このような製造方法によって製造された半導体装置は、半導体素子７と、半田７１、貫通導体３１０（貫通導体用ペースト３１の焼成後の状態）、配線層４０（配線層用導体ペースト４の焼成後の状態）、貫通導体３１０および導体６２０（導体ペースト６２の焼成後の状態）が外部回路基板に形成された電極と電気的に接合されて、不図示の外部回路基板に実装される。また、半導体素子７と放熱板６とは、放熱用導体３２０（放熱用導体ペースト３２によって接続されたものとなる。
【００５７】
以上の製造方法によれば、寸法精度の高い半導体装置を安価に製造でき、ボイドを効果的に排出することができるため、層間剥離を抑制し、絶縁信頼性に優れた半導体装置を得ることができる。
【００５８】
なお、本発明の半導体装置の製造方法は、上述した方法に限定されるものではなく、例えば図３に示すように、キャビティ８０の内部に半導体素子７を収容するように実装する半導体装置の製造方法であってもよい。
【００５９】
具体的には、貫通導体用貫通孔が形成されていない第１のガラスセラミックグリーンシート１５および第２のガラスセラミックグリーンシート２４にキャビティ形成用貫通孔８を形成する工程をさらに有し、キャビティ形成用貫通孔８が形成された第１のガラスセラミックグリーンシート１５および第２のガラスセラミックグリーンシート２４を下側に配置してガラスセラミックグリーンシート積層体５を作製する製造方法である。
【００６０】
ここで、第１のガラスセラミックグリーンシート１５および第２のガラスセラミックグリーンシート２４にキャビティ形成用貫通孔８を形成する工程は、他の第１のガラスセラミックグリーンシート１１、１２、１３、１４および第２のガラスセラミックグリーンシート２１、２２、２３に貫通導体用貫通孔を形成して貫通導体用ペースト３１を充填するとともに、放熱用貫通孔を形成して放熱用導体ペースト３２を充填する工程の前または後であってもよく、第１のガラスセラミックグリーンシート１１、１２、１３、１４および第２のガラスセラミックグリーンシート２１、２２、２３のうちの少なくとも一方の一方主面に配線層用導体ペースト４を塗布する工程の前または後であってもよい。
【００６１】
また、本発明の半導体装置の製造方法は、図３に示すキャビティ形成用貫通孔８が形成された第１のガラスセラミックグリーンシート１５および第２のガラスセラミックグリーンシート２４に、図示しないが、貫通導体用貫通孔を形成して貫通導体用ペーストを充填する工程をさらに有していてもよい。この場合、貫通導体用貫通孔を形成して貫通導体用ペーストを充填する工程は、他の第１のガラスセラミックグリーンシート１１、１２、１３、１４および第２のガラスセラミックグリーンシート２１、２２、２３の貫通導体用貫通孔を形成して貫通導体用ペースト３１を充填する工程と同時になされてもよく、キャビティ形成用貫通孔８を形成した後であってもよい。
【００６２】
さらに、本発明の半導体装置の製造方法は、上記の半導体装置の製造方法、すなわち図３に示すキャビティ形成用貫通孔８が形成された第１のガラスセラミックグリーンシート１５および第２のガラスセラミックグリーンシート２４に貫通導体用貫通孔を形成して貫通導体用ペーストを充填する工程をさらに有する半導体装置の製造方法によって製造された半導体装置を、図４に示すように接合材を介して複数段積み重ねることを特徴とするものである。
【００６３】
具体的には、図４には半導体装置が３段積み重ねられてなる半導体装置が示されており、この３段のうちの中段と下段に上記の半導体装置の製造方法により製造された半導体装置が配置されている。ここで、図３に示す第１のガラスセラミックグリーンシート１５および第２のガラスセラミックグリーンシート２４に貫通導体用貫通孔を形成して貫通導体用ペーストを充填していることで、図４に示す第１のガラスセラミックグリーンシートおよび第２のガラスセラミックグリーンシートが焼成してなる第１の絶縁層１５０および第２の絶縁層２４０には貫通導体用ペーストが焼成してなる貫通導体３１０が形成されている。放熱板６の貫通孔６１の内部に形成された導体６２０と貫通導体３１０とによって、上の段から下の段のへ配線をひきまわすことができるようになっている。
【００６４】
また、それぞれの半導体素子７には対応する放熱板６が放熱用導体３２０によって接続されているため、半導体装置を複数段積み重ねても熱放散性が極端に低下することはなくなる。
【００６５】
なお、図４において上段には図２に示す半導体装置が配置されており、上段には図１に示す半導体装置の製造方法により製造された半導体装置が設けられてもよく、図３に示す半導体装置の製造方法により製造された半導体装置がもうけられてもよい。また、図示しないが、下段になるにしたがって配線層４０および貫通導体３１０が多くなるため、下段に配置される半導体装置の大きさが大きくなっていてもよい。
【実施例】
【００６６】
第１のガラスセラミックグリーンシートの原料粉末として、クォーツ粉末１５質量％とガラス粉末８５質量％とを用いた。ガラス粉末の組成は、ＳｉをＳｉＯ２換算で１５質量％、ＡｌをＡｌ２Ｏ３換算で２質量％、ＭｇをＭｇＯ換算で４０質量％、ＣａをＣａＯ換算で１質量％、ＢａをＢａＯ換算で１５質量％、ＢをＢ２Ｏ３換算で２０質量％、ＺｎをＺｎＯ換算で１質量％、ＴｉをＴｉＯ２換算で０．５質量％、ＮａをＮａ２Ｏ換算で０．５質量％、ＬｉをＬｉ２Ｏ換算で５質量％としたものである。
【００６７】
一方、第２のガラスセラミックグリーンシートの原料粉末として、クォーツ粉末４５質量％とガラス粉末５５質量％とを用いた。ガラス粉末の組成は、ＳｉをＳｉＯ２換算で５０質量％、ＡｌをＡｌ２Ｏ３換算で５質量％、ＭｇをＭｇＯ換算で２０質量％、ＣａをＣａＯ換算で２４質量％、ＢａをＢａＯ換算で０．５質量％、ＢをＢ２Ｏ３換算で０．３質量％、ＬｉをＬｉ２Ｏ換算で０．２質量％としたものである。
【００６８】
そして、それぞれの原料粉末に、有機バインダとしてアクリルバインダ、有機溶剤としてトルエンを添加してなるスラリーを調製し、ドクターブレード法により、ポリエチレンテレフタレートフィルム（ＰＥＴフィルム）上に厚さ１０μｍの第１のガラスセラミックグリーンシートを作製するとともに、ＰＥＴフィルム上に厚さ１００μｍの第２のガラスセラミックグリーンシートを作製した。
【００６９】
その後、第１のガラスセラミックグリーンシートと第２のガラスセラミックグリーンシートとを重ね合わせた後、ＰＥＴフィルムを剥いで、第１のガラスセラミックグリーンシートと第２のガラスセラミックグリーンシートとからなる複合ガラスセラミックグリーンシートを作製した。
【００７０】
第１のガラスセラミックグリーンシートおよび複合ガラスセラミックグリーンシートにパンチングで貫通導体用貫通孔（直径１００μｍ）及び放熱用貫通孔（直径３００μｍ）を形成し、その貫通導体用貫通孔内に貫通導体用ペースト及び放熱用貫通孔に放熱用導体ペーストを充填するとともに、主面に配線層用導体ペーストをスクリーン印刷で塗布した。ここで、貫通導体用ペーストおよび放熱用導体ペーストおよび配線層用導体ペーストの形成材料として、Ｃｕ粉末に、有機バインダとしてエチルセルロース、有機溶剤として２−２−４−トリメチル−３−３−ペンタジオールモノイソブチレートを添加してなるペーストを用いた。
【００７１】
そして、第１のガラスセラミックグリーンシートおよび複合ガラスセラミックグリーンシートを組み合わせて、第１のガラスセラミックグリーンシートと第２のガラスセラミックグリーンシートとが交互に積層され、第１のガラスセラミックグリーンシートが最外層に配置されるようにして、第１のガラスセラミックグリーンシートが３１層、第２のガラスセラミックグリーンシートが３０層積層され、平面形状が５ｃｍ角の図１に示すようなガラスセラミックグリーンシート積層体を作製した。
【００７２】
次に、ガラスセラミックグリーンシート積層体の上面に、図１に示すような貫通孔（直径６００μｍで厚み１ｍｍ）を有する放熱板（５０ｍｍ角で厚み１ｍｍ）を、銅を主成分とする導体ペーストで接合して積層した。ここで、放熱板はＣｕが２０質量％でＷが８０質量％のＣｕ−Ｗ合金で形成したものを用いた。
【００７３】
上面に放熱板を積層したガラスセラミックグリーンシート積層体と上面に放熱板を積層していないガラスセラミックグリーンシート積層体とを、窒素雰囲気で、７００℃にて２時間保持して脱バインダ処理を行った後、最高温度９００℃にて焼成を行った。
【００７４】
なお、焼成後の放熱板と多層配線基板（ガラスセラミックグリーンシート積層体の焼成後の状態）との質量比は、２：１であった。
【００７５】
さらに、放熱板の貫通孔にエポキシ樹脂をスクリーン印刷にて充填し、次に炭酸ガスレーザにて充填したエポキシ樹脂にさらに貫通孔（直径２００μｍで厚み１ｍｍ）を形成した。その後、エポキシ樹脂に形成された貫通孔に銅を主成分とする導体ペーストをスクリーン印刷にて充填した。
【００７６】
得られたそれぞれのサンプルについて、断面を研磨し、走査型顕微鏡（ＳＥＭ）を用いて１０００倍のＳＥＭ写真を撮影し、画像解析装置を用いて、上から２番目の第２絶縁層（第２のガラスセラミックグリーンシートの焼成後の状態）の上から２番目の第１絶縁層（第１のガラスセラミックグリーンシートの焼成後の状態）との境界付近（第１絶縁層との界面から２０μｍの領域）におけるボイド率を測定した。
【００７７】
その結果、放熱板を積層していない多層配線基板のボイド率が２０％であったのに対し、放熱板を積層した多層配線基板のボイド率が８％であり、本発明によれば効果的にボイドを排出できることを確認した。
【００７８】
また、放熱板を積層した多層配線基板に半導体素子を実装して、サーモグラフィを用いて測定したところ、十分に放熱効果のあることが確認された。
【図面の簡単な説明】
【００７９】
【図１】本発明の半導体装置の製造方法の一実施形態の説明図であり、半導体素子を実装する前の状態を示す。
【図２】（ａ）は図１に示す多層配線基板に半導体素子を実装した状態を示す概略断面図であり、（ｂ）は（ａ）に示す半導体装置の底面図である。
【図３】本発明の半導体装置の製造方法の他の実施形態の説明図であり、キャビティを有する多層配線基板のキャビティ内に半導体素子を実装する前の状態を示す。
【図４】本発明の半導体装置の製造方法のさらに他の実施形態の説明図である。
【符号の説明】
【００８０】
１１、１２、１３、１４、１５・・・第１のガラスセラミックグリーンシート
２１、２２、２３、２４・・・第２のガラスセラミックグリーンシート
３１・・・貫通導体用ペースト
３１０・・・貫通導体
３２・・・放熱用導体ペースト
３２０・・・放熱用導体
４・・・配線層用導体ペースト
４０・・・配線層
５・・・ガラスセラミックグリーンシート積層体
５０・・・多層配線基板
６・・・放熱板
６１・・・貫通孔
６２・・・導体ペースト
６２０・・・導体
６３・・・有機樹脂
７・・・半導体素子
７１・・・半田
８・・・キャビティ形成用貫通孔
８０・・・キャビティ
【図１】
2010080683.tif 000003
【図２】
2010080683.tif 000004
【図３】
2010080683.tif 000005
【図４】
2010080683.tif 000006